"負極、正極および電解質を含んでなる電気化学セルであって、前記電解質が、過充電保護を与える少なくとも1種の塩、少なくとも1種のキャリアおよび少なくとも1種の添加剤を含んでなり、前記添加剤が少なくとも1種のルイス酸を含んでなり、過充電保護を与える前記塩が以下の式の塩を含んでなり:MaQ上式において、Mは電気化学的に安定なカチオンであり、Qはボレートクラスターアニオンまたはヘテロボレートクラスターアニオンであり、aが1または2である、電気化学セル。前記電解質がさらに少なくとも1種の不可逆的な被酸化性塩を含んでなる、請求項1に記載のセル。Mが、アルカリ金属、アルカリ土類金属、テトラアルキルアンモニウムおよびイミダゾリウムからなる群から選択される少なくとも1つのメンバーを含んでなる、請求項1に記載のセル。Mがリチウムを含んでなる、請求項1に記載のセル。Qが以下からなる群から選択される少なくとも1つのメンバーを含んでなる、請求項1に記載のセル:iZがF、H、Cl、BrまたはORであり、RがH、アルキルまたはフルオロアルキルである式B812Z8122のクロソボレートアニオン、iiNがBに結合し、R’、R、Rがそれぞれ独立に水素、アルキル、シクロアルキル、アリールおよび/またはポリマーからなる群から選択され、ZがF、H、Cl、BrまたはORであり、RがH、アルキルまたはフルオロアルキルである、式R’RRNB812Z7111のクロソアンモニオボレートアニオン組成物およびiiiRがCに結合し、水素、アルキル、シクロアルキル、アリールおよび/またはポリマーからなる群から選択され、ZがF、H、Cl、BrまたはORであり、RがH、アルキルまたはフルオロアルキルである式RCB711Z7111のクロソモノカルボレートアニオン組成物。Qが、ZがF、H、Cl、BrまたはORであり、RがH、C18アルキルまたはフルオロアルキルである式B812Z8122のクロソボレートアニオンを含んでなる、請求項5に記載のセル。符号aが2である、請求項6に記載のセル。過充電保護を与える前記塩が、ZがCl、ORであるLi2B10H07Z310、Li2B10Cl10、Li2B10H15Cl59、Li2B10Cl59OR15、Li2B10H2Cl8;Li2B10H07OCH33、Li2B10Cl8OH2、Li2B10Br10、Li2B8Br8、Li2B12Cl12およびLi2B12I12からなる群から選択される少なくとも1つのメンバーを含んでなる、請求項7に記載のセル。前記酸が実質的に加水分解せずHFを発生しない、請求項1に記載のセル。前記酸が置換ホウ素含有ルイス酸を含んでなる、請求項9に記載のセル。前記ホウ素含有ルイス酸が、ボラン、ボロネートおよびボレートからなる群から選択される少なくとも1つのメンバーを含んでなる、請求項10に記載のセル。前記ホウ素含有ルイス酸がトリスペンタフルオロフェニルボランを含んでなる、請求項11に記載のセル。前記不可逆的な被酸化性塩がリチウムを含んでなる、請求項2に記載のセル。前記不可逆的な被酸化性塩が、リチウムパークロレート、リチウムヘキサフルオロホスフェート、リチウムヘキサフルオロアルセネート、リチウムヘキサフルオロボレート、リチウムトリフルオロメチルスルホネート、リチウムテトラフルオロボレート、リチウムテトラキスペンタフルオロフェニルボレートリチウムブロマイドおよびリチウムヘキサフルオロアンチモネート、LiBC6H54、LiNSO2CF32、LiNSO2CF2CF3およびリチウムビスキラトchelatoボレートならびにこれらの混合物からなる群から選択される少なくとも1つのメンバーを含んでなる、請求項8に記載のセル。前記少なくとも1種のキャリアが、ジメチルカーボネート、エチルメチルカーボネート、ジエチルカーボネート、メチルプロピルカーボネート、エチルプロピルカーボネート、ジプロピルカーボネート、ビストリフルオロエチルカーボネート、ビスペンタフルオロプロピルカーボネート、トリフルオロエチルメチルカーボネート、ペンタフルオロエチルメチルカーボネート、ヘプタフルオロプロピルメチルカーボネート、パーフルオロブチルメチルカーボネート、トリフルオロエチルエチルカーボネート、ペンタフルオロエチルエチルカーボネート、へプタフルオロプロピルエチルカーボネート、パーフルオロブチルエチルカーボネートなど、フッ化オリゴマー、メチルプロピオネート、ブチルプロピオネート、エチルプロピオネート、スルホラン、1,2-ジメトキシエタン、1,2-ジエトキシエタン、テトラヒドロフラン、1,3-ジオキソラン、4-メチル-1,3-ジオキソランジメトキシエタン、トリグライム、ジメチルビニレンカーボネート、ビニレンカーボネート、クロロエチレンカーボネート、テトラエチレングリコール、ジメチルエーテル、ポリエチレングリコール、スルホンおよびγ-ブチロラクトンからなる群から選択される少なくとも1つのメンバーを含んでなる非プロトン性有機物を含んでなる、請求項1に記載のセル。過充電保護を与える前記塩が、以下の式により表される化合物であって:Li2B10FxZ10xおよびLi2B12FxZ12x上式において、xが、デカボレート塩では少なくとも3、ドデカボレート塩では少なくとも5であり、ZがH、Cl、BrまたはORであり、RがH、C18アルキルまたはフルオロアルキルである化合物からなる群から選択される少なくとも1種のリチウムフルオロボレートを含んでなる、請求項3に記載のセル。前記リチウムフルオロボレートが、セルの電圧の0.1から1ボルト上の可逆的酸化電位を有する、請求項12に記載のセル。前記リチウムフルオロボレート塩が、セル中に存在する前記不可逆的な被酸化性塩および過充電保護を与える前記塩の総重量の約3から約70の量で加えられる、請求項13に記載のセル。前記不可逆的な被酸化性塩が、リチウムパークロレート、リチウムヘキサフルオロホスフェート、リチウムヘキサフルオロアルセネート、リチウムヘキサフルオロボレート、リチウムトリフルオロメチルスルホネート、リチウムテトラフルオロボレート、リチウムテトラキスペンタフルオロフェニルボレートリチウムブロマイドおよびリチウムヘキサフルオロアンチモネート、LiBC6H54、LiNSO2CF32、LiNSO2CF2CF3およびリチウムビスキラトボレートならびにこれらの混合物からなる群から選択される少なくとも1つのメンバーを含んでなる、請求項14に記載のセル。過充電保護を与える前記塩が、Li2B12F12、Li2B12FxH12xx=10、11および/または12、Li2B12FxCl12xx=6、7、8、9、10、11および/または12、Li2B12FxOH12xx=10および/または11、Li2B12F10OH2、Li2B12F5H7およびLi2B10Cl10からなる群から選択される少なくとも1つのメンバーを含んでなる、請求項14に記載のセル。前記キャリアが、ジメチルカーボネート、エチルメチルカーボネート、ジエチルカーボネート、メチルプロピルカーボネート、エチルプロピルカーボネート、ジプロピルカーボネート、ビストリフルオロエチルカーボネート、ビスペンタフルオロプロピルカーボネート、トリフルオロエチルメチルカーボネート、ペンタフルオロエチルメチルカーボネート、ヘプタフルオロプロピルメチルカーボネート、パーフルオロブチルメチルカーボネート、トリフルオロエチルエチルカーボネート、ペンタフルオロエチルエチルカーボネート、へプタフルオロプロピルエチルカーボネート、パーフルオロブチルエチルカーボネートなど、フッ化オリゴマー、メチルプロピオネート、ブチルプロピオネート、エチルプロピオネート、スルホラン、1,2-ジメトキシエタン、1,2-ジエトキシエタン、テトラヒドロフラン、1,3-ジオキソラン、4-メチル-1,3-ジオキソランジメトキシエタン、トリグライム、ジメチルビニレンカーボネート、ビニレンカーボネート、クロロエチレンカーボネートテトラエチレングリコール、ジメチルエーテル、ポリエチレングリコール、スルホンおよびγ-ブチロラクトンからなる群から選択される少なくとも1つのメンバーを含んでなる、請求項16に記載のセル。負極、正極ならびに少なくとも1種の非プロトン性有機キャリアおよび過充電保護を与える少なくとも1種の塩を含んでなる電解質を含んでなる電気化学セル。前記過充電保護が、セルの電圧の0.1から1ボルト上の可逆的酸化電位を有し、レドックスシャトルとして作用する、請求項18に記載のセル。過充電保護を与える前記塩が以下の一般式により表される塩を含んでなる、請求項18に記載のセル:Li2B10X10またはLi2B12X12上式において、x=H、F、Cl、BrまたはOH。過充電保護を与える前記塩が以下の式により表される塩を含んでなる、請求項19に記載のセル:Li2B10F810Z02またはLi2B12F1012Z02上式において、x=HまたはCl。正極、負極、セパレータおよび電解質を含むコインタイプセル電池直径20mm、厚さ3.2mmを室温で調製した。正極は、アルミ箔集電器上の84重量のLiMn2O4正極活物質、4重量のカーボンブラック導電剤、4重量のSFG-6グラファイト導電剤、8重量のポリビニリデンフルオライドバインダーからなる。負極は、銅箔集電器上の92重量のMCMBアノード活物質、8重量のポリビニリデンフルオライドバインダーからなる。セパレータ、Celgard登録商標3501CelgardInc.から市販は微孔性ポリプロピレンフィルムを含んでなる。電解質は、重量で3:7のEC:DEC中のLi2B12F9H3の0.4M溶液であった。セルを、3.0と4.2Vの間でC/3レート定電流で、複数回充放電した。サイクル数に対する容量保持を図1aに示す。迅速な容量減退が見られ、80サイクルを超えると完全な容量減退が見られた。重量で3:7のEC:DEC中の0.4MのLi2B12F9H3の電解質溶液に1ビニルエチレンカーボネートを加え、負極での固体電解質界面の形成を促進させた点を除き、実施例1と同様にセルを組み立て、サイクルさせた。図1bから分かるとおり、容量保持は実施例1より向上した。しかし、80サイクルにわたって、50を超える容量損失が見られ、初期不可逆容量損失も見られた。電解質溶液が重量で3:7のEC:DEC中の0.36MのLi2B12F9H3および0.08MのLiPF6である点を除き、実施例1と同様にセルを組み立て、サイクルさせた。LiPF6を加えて、負極での固体電解質界面の形成を促進させた。図1cから分かるように、容量保持は実施例1および2より向上した。容量減退がサイクル時に見られた。電解質溶液が重量で3:7のEC:DEC中の0.36MのLi2B12F9H3および0.08Mのリチウムビス-オキサラトボレートLiBOBである点を除き、実施例1と同様にセルを組み立て、サイクルさせた。LiBOBを加えた例えば、実施例3におけるLiPF6添加のようにHF源を加えることなく、負極での固体電解質界面の形成を促進させるため。図1dから分かるように、放電/充電の100サイクルにわたり容量減退は見られなかった。電解質溶液が重量で3:7のEC:DEC中の0.36MのLi2B12F9H3、0.04のLiBOBおよび0.04MのLiPF6である点を除き、実施例1と同様にセルを組み立て、サイクルさせた。図1eから分かるとおり、サイクル時に非常にゆっくりとした容量減退が見られる。この結果および実施例3および4は、LiPF6とLiBOBの両方が、ボレートクラスター塩を含む電解質とともにMCMB上に安定なSEI層を形成できるが、LiPF6単独またはLiPF6との組み合わせよりも、添加剤としてLiBOB単独の方が良好であったことを示している。どのような理論または説明にも拘束されることを望まないが、この結果は、LiPF6の中に含まれる微量のHFの存在下でのLiMn2O4正極の感受性によるかもしれない。Li2B12F9H3系電解質による過充電保護重量で3:7のEC:DEC中の0.4MのLi2B12F9H3を含んでなる電解質で、実施例1と同様にセルを組み立てた。各充電/放電サイクルにおいて、C/3レートで4時間セルを充電し、その後C/3レートで3.0Vまで定電流放電した。そのような充電プロトコルは、満充電容量を少なくとも33超えてセルを効果的に過充電させる。図2に示すサイクルデータは、Li2B12F9H3電解質の利用により過充電時にセル電位がおよそ4.5Vに制限されており、この過充電保護が、上述の過充電/放電のおよそ40サイクルの間続くことを表す。この電解質は、この過充電速度で、合計でおよそ260時間の過充電保護を与え、その後セル電位はもはや過充電時に制限されない。図5が示すとおり、過充電時の充電容量および放電容量保持は、このセルが4.2から3Vへ放電容量を迅速に失い、過充電保護が働かなくなる時までにはセル中に容量が全く残っていなかったことを示している。Li2B12F9H3系電解質LiBOB添加剤による過充電保護重量で3:7のEC:DEC中の0.36MのLi2B12F9H3および0.08MのリチウムビスオキサラトボレートLiBOBを含んでなる電解質で、実施例1と同様にセルを組み立てた。各充電/放電サイクルにおいて、C/3レートで4時間セルを充電し、その後C/3レートで3.0Vまで定電流放電した。そのような充電プロトコルは、満充電容量を少なくとも33超えてセルを効果的に過充電させる。図3に示すサイクルデータは、Li2B12F9H3電解質の利用により過充電時にセル電位がおよそ4.5Vに制限されており、この過充電保護が、上述の過充電/放電のおよそ100サイクルの間続くことを表す。この電解質処方は、この過充電速度で、合計でおよそ680時間の過充電保護を与え、その後セル電位はもはや過充電時に制限されない。過充電時の充電容量および放電容量保持を示す図5は、このセルが、実施例6のセルよりも遅い速度で4.2から3Vへ放電容量を失い、40から120の過充電サイクルの間で満充電容量のおよそ30~40で安定化することを示している。過充電保護が働かなくなる時に、セル中に4.2Vから3Vへの放電容量は全く残っていない。Li2B12F9H3系電解質LiBOB添加剤トリスペンタフルオロフェニルボラン添加剤による過充電保護重量で3:7のEC:DEC中の0.36MのLi2B12F9H3および0.08MのリチウムビスオキサラトボレートLiBOBおよび5重量のトリスペンタフルオロフェニルボランを含んでなる電解質で、実施例1と同様にセルを組み立てた。各充電/放電サイクルにおいて、C/3レートで4時間セルを充電し、その後C/3レートで3.0Vまで定電流放電した。そのような充電プロトコルは、満充電容量を少なくとも33超えてセルを効果的に過充電させる。図4に示すサイクルデータは、Li2B12F9H3電解質の利用により過充電時にセル電位がおよそ4.5Vに制限されており、この過充電保護が、上述の過充電/放電のおよそ160サイクルの後でも有効であることを表している。この電解質処方は、この過充電速度で、865時間後でも過充電保護を与えていた。図5が示すとおり、4.2から3Vへの放電容量保持は、この試験の160回の過充電サイクルにわたってもきわめて良好である。図6は5TPFPBを使用する影響を示している。"